(57)【要約】【課題】  鉛筆硬度７Ｈ以上の高硬度のアルミナ皮膜、このアルミナ皮膜を形成することのできるアルミナゾル、及び基板を劣化させることなくアルミナ皮膜を形成することのできるアルミナ皮膜の製造方法を提供すること。【解決手段】  アスペクト比が３０〜５０００であるアルミナナノファイバーと下記式（１）に示すシリコン化合物におけるＲ１〜Ｒ３の少なくとも一つ及びＲ４〜Ｒ６の少なくとも一つとが反応することにより、少なくとも二つのアルミナナノファイバーが架橋されてなる架橋アルミナナノファイバーを含有することを特徴とするアルミナ皮膜。【化１】2014172782.tif 000009（ただし、Ｒ１〜Ｒ３及びＲ４〜Ｒ６それぞれの少なくとも一つは、アルコキシ基、ハロゲン基、又はヒドロキシ基であり、Ｒ１〜Ｒ６それぞれは同じであっても異なってもよい。Ａは、炭素数１〜３０の飽和炭化水素基又は不飽和炭化水素基）【選択図】  なし【特許請求の範囲】
【請求項１】
アスペクト比が３０〜５０００であるアルミナナノファイバーと下記式（１）に示すシリコン化合物におけるＲ１〜Ｒ３の少なくとも一つ及びＲ４〜Ｒ６の少なくとも一つとが反応することにより、少なくとも二つのアルミナナノファイバーが架橋されてなる架橋アルミナナノファイバーを含有することを特徴とするアルミナ皮膜。
【化１】
2014172782.tif 000007
（ただし、Ｒ１〜Ｒ３及びＲ４〜Ｒ６それぞれの少なくとも一つは、アルコキシ基、ハロゲン基、又はヒドロキシ基であり、Ｒ１〜Ｒ６それぞれは同じであっても異なってもよい。Ａは、炭素数１〜３０の飽和炭化水素基又は不飽和炭化水素基）
【請求項２】
アスペクト比が３０〜５０００であるアルミナナノファイバーと下記式（１）に示すシリコン化合物とを含有することを特徴とするアルミナゾル。
【化１】
2014172782.tif 000008
（ただし、Ｒ１〜Ｒ３及びＲ４〜Ｒ６それぞれの少なくとも一つは、アルコキシ基、ハロゲン基、又はヒドロキシ基であり、Ｒ１〜Ｒ６それぞれは同じであっても異なってもよい。Ａは、炭素数１〜３０の飽和炭化水素基又は不飽和炭化水素基）
【請求項３】
請求項２に記載のアルミナゾルを基板上に塗布することにより形成された塗布膜に、紫外線照射することを特徴とするアルミナ皮膜の製造方法。
【発明の詳細な説明】
【技術分野】
【０００１】
この発明は、アルミナ皮膜、アルミナゾル、及びアルミナ皮膜の製造方法に関し、さらに詳しくは、アルミナナノファイバーがシリコン化合物によって架橋されてなる架橋アルミナナノファイバーを含有するアルミナ皮膜、このアルミナ皮膜を形成することのできるアルミナゾル、及びアルミナ皮膜の製造方法に関する。
【背景技術】
【０００２】
アルミニウムは地球上で多く存在する元素である。クラーク数7.56で酸素、シリコンについで第３番目に多く存在する元素である。その酸化物であるアルミナ粉体やアルミナ膜は、陶芸用、研磨剤、無機バインダーや触媒用など多くの用途がある。
【０００３】
アルミナ粉体やアルミナ膜を作製するいくつかの方法の中に、ゾル−ゲル法などの湿式法でアルミナゾルを作製し、当該ゾルからアルミナ粉体やアルミナ膜を作製する方法がある。
【０００４】
アルミナゾルに含まれているアルミナは、板状、柱状、針状、粒子状、繊維状等の様々な形態を示すことがある。そして、アルミナの形態によりアルミナゾルの物性が異なり、その物性によってアルミナゾルの用途も異なってくる。ただし、製造条件等を制御することにより、アルミナの形態を制御し、ある特定の形態をしたアルミナを選択的に製造することは難しく、現在、アルミナの形態制御に関する開発が進められている。特定のアスペクト比を有するアルミナに関する文献として、例えば、特許文献１〜３がある。
【０００５】
特許文献１には、「制御可能な細孔径の範囲が広く、実用上十分高い耐熱性、耐有機溶媒性、耐水性、耐高・低pH性を有し、製膜方法が簡便であり、かつコストが低いアルミナ複合分離膜及びその製造方法を提供すること」（特許文献１の段落番号０００９参照）を目的として、「・・前記多孔質薄膜中に、３０〜５０００の平均アスペクト比を有する繊維状アルミナ粒子が一方向に並列して重積しており、この並列・重積した繊維状アルミナ粒子の間に互に連通する細孔が形成されていることを特徴とするアルミナ複合分離膜」（特許文献１の請求項１参照）が記載され、また「前記多孔質薄膜層中にシランカップリング剤が含まれている」（特許文献１の請求項３参照）ことが記載されている。
【０００６】
シランカップリング剤として、一つのＳｉを有する、ビニル系、エポキシ系、アミン系のシラン処理剤が例示されており（特許文献１の段落番号００２１参照）、後述する本発明のアルミナゾルに含まれる式（１）で示されるシリコン化合物の開示はない。
また、特許文献２では、前記シランカップリング剤は、繊維状アルミナ粒子の表面に存在するヒドロキシル基を修飾するのに用いられ、これによってアルミナ複合分離膜の表面や細孔内の極性を変えることにより、膜を通過できる物質を制御することが開示されている。
しかしながら、特許文献１には、アルミナ複合分離膜の硬度に関する記載はない。
【０００７】
特許文献２には、「鉛筆硬度が５Ｈ以上の透明アルミナ皮膜を形成するのに最適なアルミナ皮膜形成用ファイバー状透明アルミナゾルを提供すること」（特許文献２の段落番号００１４参照）を目的として、「アスペクト比（平均繊維長／平均繊維幅）が１００〜３７５のアルミナナノファイバーが分散してなるアルミナゾルであって、前記アルミナゾルにより基板上に形成されたアルミナ皮膜の鉛筆硬度が５Ｈ以上になるアルミナ皮膜形成用ファイバー状透明アルミナゾル」（特許文献２の請求項１参照）が記載されている。
【０００８】
特許文献２には、後述する本発明のアルミナゾルに含まれる式（１）で示されるシリコン化合物の開示がない。
また、特許文献２に記載の透明アルミナ皮膜は、鉛筆硬度が５Ｈ以上とするために６００℃以上の温度で加熱処理する必要がある。したがって、特許文献２に記載の透明アルミナ皮膜は、耐熱性に劣る材料例えばプラスチックで形成された基板上に作製することができない。
【０００９】
特許文献３には、「良好な親水性を示し、耐久性に優れた親水性薄膜を提供すること、及び、前記親水性薄膜を簡便な方法で製造する親水性薄膜の製造方法を提供すること」（特許文献３の段落番号０００９参照）を目的として、「Ａｌ−Ｏ−Ｐ結合を有してなり、走査型プローブ顕微鏡を使用して測定された表面の十点平均粗さ（Ｒｚ）が２０ｎｍ未満である親水性薄膜」（特許文献３の請求項１参照）が記載され、また「前記親水性薄膜は、基材表面に設けられたアルミナ薄膜を、リン酸基含有化合物の水溶液中で、水熱合成してなる」（特許文献３の請求項３参照）ことが記載されている。
【００１０】
特許文献３の実施例では、アスペクト比が２〜５００の繊維状のアルミナ粒子が用いられているが、後述する本発明のアルミナゾルに含まれる式（１）で示されるシリコン化合物の開示がない。
【先行技術文献】
【特許文献】
【００１１】
【特許文献１】特開２０１１−２５５３０３号公報
【特許文献２】特開２０１３−６７５２号公報
【特許文献３】特開２０１２−１７２０６１号公報
【発明の概要】
【発明が解決しようとする課題】
【００１２】
この発明は、アルミナナノファイバーがシリコン化合物によって架橋されることにより、鉛筆硬度７Ｈ以上の高硬度のアルミナ皮膜を提供すること、このアルミナ皮膜を形成することのできるアルミナゾルを提供すること、及びアルミナ皮膜を形成する基板が耐熱性に劣る材料で形成されていても、基板を劣化させることなく前記アルミナゾルからアルミナ皮膜を形成することのできるアルミナ皮膜の製造方法を提供することを目的とする。
【課題を解決するための手段】
【００１３】
前記課題を解決するための手段は、
（１）  アスペクト比が３０〜５０００であるアルミナナノファイバーと下記式（１）に示すシリコン化合物におけるＲ１〜Ｒ３の少なくとも一つ及びＲ４〜Ｒ６の少なくとも一つとが反応することにより、少なくとも二つのアルミナナノファイバーが架橋されてなる架橋アルミナナノファイバーを含有することを特徴とするアルミナ皮膜である。
【００１４】
【化１】
2014172782.tif 000002
（ただし、Ｒ１〜Ｒ３及びＲ４〜Ｒ６それぞれの少なくとも一つは、アルコキシ基、ハロゲン基、又はヒドロキシ基であり、Ｒ１〜Ｒ６それぞれは同じであっても異なってもよい。Ａは、炭素数１〜３０の飽和炭化水素基又は不飽和炭化水素基）
別の前記課題を解決するための手段は、
（２）    アスペクト比が３０〜５０００であるアルミナナノファイバーと下記式（１）に示すシリコン化合物とを含有することを特徴とするアルミナゾルである。
【００１５】
【化１】
2014172782.tif 000003
（ただし、Ｒ１〜Ｒ３及びＲ４〜Ｒ６それぞれの少なくとも一つは、アルコキシ基、ハロゲン基、又はヒドロキシ基であり、Ｒ１〜Ｒ６それぞれは同じであっても異なってもよい。Ａは、炭素数１〜３０の飽和炭化水素基又は不飽和炭化水素基）
さらに別の前記課題を解決するための手段は、
（３）  前記（２）に記載のアルミナゾルを基板上に塗布することにより形成された塗膜に、紫外線照射することを特徴とするアルミナ皮膜の製造方法である。
【発明の効果】
【００１６】
本発明に係るアルミナ皮膜は、アスペクト比が３０〜５０００であるアルミナナノファイバーと前記式（１）に示すシリコン化合物におけるＲ１〜Ｒ３の少なくとも一つ及びＲ４〜Ｒ６の少なくとも一つとが反応することにより、少なくとも二つのアルミナナノファイバーが架橋されてなる架橋アルミナナノファイバーを含有するので、鉛筆硬度７Ｈ以上である高硬度のアルミナ皮膜を提供することができる。
【００１７】
また、本発明によると、このようなアルミナ皮膜を提供することのできるアルミナゾルを提供することができる。
【００１８】
さらに、本発明によると、アルミナ皮膜を形成する基板が耐熱性に劣る材料で形成されていても、基板を劣化させることなくアルミナ皮膜を形成することのできるアルミナ皮膜の製造方法を提供することができる。
【図面の簡単な説明】
【００１９】
【図１】図１は、実施例１で得られたアルミナ皮膜をＸＰＳ分析して得られたＳｉ２ｐスペクトルである。
【発明を実施するための形態】
【００２０】
[アルミナ皮膜]
この発明に係るアルミナ皮膜は、アルミナナノファイバー特にアルミナにおける水酸基と前記式（１）に示すシリコン化合物におけるＲ１〜Ｒ３の少なくとも一つ及びＲ４〜Ｒ６の少なくとも一つとが反応することにより、少なくとも二つのアルミナナノファイバーが架橋されてなる架橋アルミナナノファイバーを含有する。
【００２１】
【化１】
2014172782.tif 000004
（ただし、Ｒ１〜Ｒ３及びＲ４〜Ｒ６それぞれの少なくとも一つは、アルコキシ基、ハロゲン基、又はヒドロキシ基であり、Ｒ１〜Ｒ６それぞれは同じであっても異なってもよい。Ａは、炭素数１〜３０の飽和炭化水素基又は不飽和炭化水素基）
【００２２】
前記式（１）に示されるシリコン化合物は２つのＳｉを有し、これらのＳｉには３つの官能基Ｒ１〜Ｒ３及びＲ４〜Ｒ６がそれぞれ結合している。アルミナナノファイバーの表面にはヒドロキシ基が存在する。架橋アルミナナノファイバーは、シリコン化合物における一方のＳｉに結合した官能基Ｒ１〜Ｒ３の少なくとも一つとアルミナナノファイバーの表面に存在するヒドロキシ基とが反応し、また、シリコン化合物における他方のＳｉに結合した官能基Ｒ４〜Ｒ６の少なくとも一つと別のアルミナナノファイバーの表面に存在するヒドロキシ基とが反応することで、２つのアルミナナノファイバーがシリコン化合物によって架橋されることにより、形成される。架橋アルミナナノファイバーは、あるアルミナナノファイバーと別のアルミナナノファイバーとが複数のシリコン化合物によって架橋されている態様、及びあるアルミナナノファイバー及び別のアルミナナノファイバーそれぞれがさらに別のアルミナナノファイバーと少なくとも一つのシリコン化合物によって架橋されている態様も含む。
【００２３】
この発明のアルミナ皮膜がシリコン化合物によって少なくとも二つのアルミナナノファイバーが架橋していることは、Ｘ線電子分光分析（ＥＳＣＡ又はＸＰＳ）装置を用いて、Ｘ線電子分光法によりアルミナ皮膜の表面のＸＰＳスペクトルを測定することにより確認することができる。例えば、前記式（１）におけるＡが鎖式飽和炭化水素基である場合には、Ｓｉ２ｐスペクトルの結合エネルギーのピークトップが１０１．５〜１０３．０ｅＶに存在することによってＡｌ−Ｏ−Ｓｉ−アルキル基（Ａ）結合の存在を確認することができる。これによって、アルミナナノファイバーとシリコン化合物とがＡｌ−Ｏ−Ｓｉ−アルキル基（Ａ）という結合で結合していることが分る。式（１）に示すシリコン化合物が炭化水素基Ａの両端に反応性の高いシリコン含有基が結合していることから、式（１）に示すシリコン化合物の両端にアルミナナノファイバーが結合し、架橋アルミナナノファイバーを形成していることが分る。なお、Ａｌ−Ｏ−Ｓｉ−アルキル基（Ａ）結合に起因する結合エネルギーのピークが１０１．５〜１０３．０ｅＶに存在することは、文献：Ｅ. Rismani, S. K. Shinha, H. Yang and C. S. Bhatia, Journal of Applied Physics, 111巻（2012年）084902に開示されている。
【００２４】
この発明のアルミナ皮膜は、このようにシリコン化合物によって架橋された架橋アルミナナノファイバーを含有し、緻密な網目構造を形成している。
【００２５】
この発明のアルミナ皮膜は、鉛筆硬度が７Ｈ以上という高硬度を有する。アルミナ皮膜の鉛筆硬度は、ＪＩＳ  Ｋ  ５６００−５−４に準拠して測定することができる。この発明のアルミナ皮膜が７Ｈ以上の鉛筆硬度という高い硬度を有するのは、アルミナナノファイバー同士がシリコン化合物で結合されて緻密な網目構造を形成しているからと考えられる。
【００２６】
このアルミナ皮膜は透明であり、透明であることは、目視によって確認することができる。
【００２７】
アルミナ皮膜の厚さは、用途に応じて適宜に設定することができ、通常、０．０１μｍ以上１μｍ以下の範囲内である。
【００２８】
[アルミナゾル]
この発明に係るアルミナ皮膜は、この発明に係るアルミナゾルを用いて形成することができる。
アルミナゾルは、アスペクト比が３０〜５０００であるアルミナナノファイバーと下記式（１）に示すシリコン化合物とを含有する。
【００２９】
【化１】
2014172782.tif 000005
（ただし、Ｒ１〜Ｒ３及びＲ４〜Ｒ６それぞれの少なくとも一つは、アルコキシ基、ハロゲン基、又はヒドロキシ基であり、Ｒ１〜Ｒ６それぞれは同じであっても異なってもよい。Ａは、炭素数１〜３０の飽和炭化水素基又は不飽和炭化水素基）
【００３０】
アルミナナノファイバーは、平均繊維幅に対する平均繊維長の割合すなわちアスペクト比（平均繊維長／平均繊維幅）が３０〜５０００である。アルミナナノバイファーのアスペクト比が前記範囲内にあると、架橋アルミナナノファイバーにより緻密な網目構造が形成され、鉛筆硬度が７Ｈ以上を有するアルミナ皮膜を提供することができる。一方、アスペクト比が３０未満であるアルミナ、例えば、柱状及び粒子状のアルミナであると、緻密な網目構造が形成されずにアルミナ皮膜の鉛筆硬度が７Ｈより小さくなる。また、アスペクト比が５０００を超えるアルミナナノファイバーであると、その合成に長時間を要し、製造コストが上昇し、製造効率が低下するなど操業上、経済上の不利を生ずる。
【００３１】
アルミナナノファイバーは、その平均繊維長が４００〜７５００ｎｍであるのが好ましく、６００〜３０００ｎｍであるのがより好ましい。アルミナナノファイバーは、その平均繊維幅が１〜１５ｎｍであるのが好ましい。アルミナナノファイバーが前記範囲の平均繊維長及び平均繊維幅を有していると、より高硬度のアルミナ皮膜を提供することができる。
【００３２】
ここで、アルミナナノファイバーの平均繊維長は、走査型電子顕微鏡（ＳＥＭ、例えば、商品名「Ｓ−４８００」、株式会社日立ハイテクノロジーズ製）を用いて倍率２５００倍でアルミナナノファイバーを観察したときのアルミナナノファイバーの軸線長さを「アルミナナノファイバーの繊維長」として測定する。測定個数は３００本とし、体積平均から算出した値を平均繊維長とする。一方、アルミナナノファイバーの平均繊維幅は、透過型電子顕微鏡（ＴＥＭ、例えば、商品名「ＦＥＩ−ＴＥＣＮＡＩ−Ｇ２０」、ＦＥＩ社製）を用いて倍率７１万倍でアルミナナノファイバーを観察したときの観察視野内におけるアルミナナノファイバーの最も太い部分を「アルミナナノファイバーの幅」として測定する。測定個数は３００本とし、個数分布を作成して個数平均値を平均繊維幅とする。アルミナナノファイバーのアスペクト比（平均繊維長／平均繊維幅）は、このようにして算出される平均繊維長を平均繊維幅で除して算出する。
【００３３】
アルミナナノファイバーは、アルミナの繊維状結晶であり、具体的には、アルミナの無水和物で形成されたアルミナナノファイバー、水和物を含むアルミナで形成されたアルミナナノ水和物ファイバー等が挙げられる。
【００３４】
アルミナナノファイバーの結晶系には、ベーマイト及び擬ベーマイトがある。本発明において、アルミナナノファイバーが前記アスペクト比を有する限り、ベーマイト結晶系のアルミナナノファイバー及び擬ベーマイト結晶系のアルミナナノファイバーのいずれであってもよく、また、その結晶系がベーマイト及び／又は擬ベーマイトを主成分とし、他の結晶形を含む混合物であってもよい。
【００３５】
アルミナゾルに含まれるシリコン化合物は、前記式（１）で表される。
【００３６】
式（１）におけるＡは、炭素数が１〜３０、好ましくは１〜２０、さらに好ましくは２〜１０である直鎖状又は分岐鎖状の、飽和炭化水素基又は不飽和炭化水素基であり、鎖式炭化水素基であっても環式炭化水素基であってもよい。式（１）におけるＡとしては、これらの中でも、炭素数が１〜２０である直鎖状の飽和炭化水素基が特に好ましい。
【００３７】
鎖式飽和炭化水素基としては、鎖式飽和炭化水素の両端における水素原子をそれぞれ１個ずつ除いたアルキレン基を挙げることができる。前記鎖式飽和炭化水素は一般式ＣｎＨ２ｎ+２（ｎは１〜３０）で示される直鎖状又は分岐状の鎖式飽和炭化水素であり、例えば、メタン、エタン、プロパン、ブタン、ペンタン、ヘキサン、ヘプタン、オクタン、ノナン、デカン、ウンデカン、ドデカン、トリデカン、テトラデカン、ペンタデカン、ヘキサデカン、ヘプタデカン、オクタデカン、ノナデカン、エイコサン、ヘンエイコサン、ドコサン、トリコサン、テトラコサン、ペンタコサン、ヘキサコサン、ヘプタコサン、オクタコサン、ノナコサン、トリアコンタン等のアルカン、及びこれらの異性体を挙げることができる。
【００３８】
鎖式不飽和炭化水素基としては、二重結合及び三重結合を少なくとも１個含む鎖式不飽和炭化水素の両端における水素原子をそれぞれ１個ずつ除いた鎖式不飽和炭化水素基を挙げることができる。前記鎖式不飽和炭化水素は直鎖状又は分岐状の鎖式不飽和炭化水素であり、例えば、エチレン、プロピレン、ブテン、ペンテン、ヘキセン、ヘプテン、オクテン、ノネン、デケン等のアルケン、アルカジエン、及びアルカトリエン等のアルカポリエン、アセチレン、プロピン、ブチン、ペンチン、ヘキシン、ヘプチン、オクチン、ノニン、デシン等のアルキン、アルカジイン、及びアルカトリイン等のアルカポリイン、アルカジエニン、アルカトリエニン等のアルカポリエニン、及びこれらの異性体を挙げることができる。
【００３９】
環式飽和炭化水素基としては、炭素原子が単結合だけで環状に結合した炭化水素を含む環式飽和炭化水素の両端における水素原子をそれぞれ１個ずつ除いた環式飽和炭化水素基を挙げることができる。前記環式飽和炭化水素は一般式ＣｎＨ２ｎ（ｎは１〜３０）で示され、例えば、シクロプロパン、シクロブタン、シクロペンタン、シクロヘキサン、シクロヘプタン、シクロオクタン、シクロノナン、シクロデカン等のシクロアルカン、及びこれらの異性体を挙げることができる。
【００４０】
環式不飽和炭化水素基としては、二重結合及び三重結合を少なくとも１個含む環式不飽和炭化水素の両端における水素原子をそれぞれ１個ずつ除いた環式不飽和炭化水素基を挙げることができる。前記環式不飽和炭化水素は、例えば、シクロプロペン、シクロブテン、シクロペンテン、シクロヘキセン、シクロヘプテン、シクロオクテン、シクロノネン、シクロデケン等のシクロアルケン、シクロアルカジエン、シクロアルカトリエン、及びシクロアルカテトラエン等のシクロアルカポリエン、シクロアルキン、シクロアルカジイン、シクロアルカトリイン等のシクロアルカポリイン、及びこれらの異性体を挙げることができる。
【００４１】
式（１）におけるＡは、例えば、上述した炭化水素基から任意に選択され、架橋アルミナナノファイバーを架橋するシリコン化合物はいずれも同じＡを含んでいてもよいし異なるＡを含んでいてもよい。もっとも、式（１）における好適なＡとしては、鎖式飽和炭化水素の両端における水素原子をそれぞれ１個ずつ除いたアルキレン基を挙げることができ、特に好適なＡは炭素数１〜３０、特に炭素数５〜２０のアルキレン基を挙げることができる。
【００４２】
前記式（１）におけるＲ１〜Ｒ３及びＲ４〜Ｒ６は、それぞれアルミナナノファイバーの表面に存在するヒドロキシ基と反応して、シリコン化合物とアルミナナノファイバーとを結合させることのできる官能基を含んでいればよく、このような官能基としてアルコキシ基、ハロゲン基、又はヒドロキシ基を挙げることができる。Ｒ１〜Ｒ３及びＲ４〜Ｒ６それぞれの少なくとも一つは、アルコキシ基、ハロゲン基、又はヒドロキシ基であり、Ｒ１〜Ｒ３及びＲ４〜Ｒ６は、水素原子及びメチル基等の反応性の低い基を含んでいてもよいが、架橋アルミナナノファイバーを形成させ易いという点で、Ｒ１〜Ｒ６それぞれはいずれもアルコキシ基、ハロゲン基、又はヒドロキシ基であるのが好ましい。なお、Ｒ１〜Ｒ６それぞれは同じであっても異なってもよい。前記式（１）で示されるシリコン化合物は、その両端のＳｉに前記官能基が結合しているので、前記官能基と前述したアルミナナノファイバーの表面にあるヒドロキシ基とが反応し、少なくとも２つのアルミナナノファイバーが架橋されてなる架橋アルミナナノファイバーを形成することができる。
【００４３】
アルコキシ基としては、例えば、メトキシ基、エトキシ基、プロトキシ基、ブトキシ基等の炭素数が１〜５の直鎖状、分岐状、又は環状のアルコキシ基を挙げることができる。ハロゲン基としては、例えば、フルオロ基、クロロ基、ブロモ基、ヨード基等を挙げることができる。
【００４４】
シリコン化合物の具体例として、例えば、ビス（トリエトキシシリル）メタン、１，２−ビス（トリエトキシシリル）エタン、１，３−ビス（トリエトキシシリル）プロパン、１，４−ビス（トリエトキシシリル）ブタン、１，５−ビス（トリエトキシシリル）ペンタン、１，６−ビス（トリエトキシシリル）ヘキサン、１，７−ビス（トリエトキシシリル）ヘプタン、１，８−ビス（トリエトキシシリル）オクタン、１，９−ビス（トリエトキシシリル）ノナン、１，１０−ビス（トリエトキシシリル）デカン、１，１２−ビス（トリエトキシシリル）ドデカン、１，１４−ビス（トリエトキシシリル）テトラデカン、１，２２−ビス（トリエトキシシリル）ドコサン、１，２−ビス（トリメトキシシリル）エタン、１，６−ビス（トリメトキシシリル）ヘキサン等のビス（トリアルコキシシリル）アルカン、１，２−ビス（トリクロロシリル）エタン、１，８−ビス（トリクロロシリル）オクタン等のビス（トリハロシリル）アルカン、１，２−ビス（クロロジメトキシシリル）エタン等のビス（ハロジアルコキシシリル）アルカン、１，２−ビス（トリエトキシシリル）エテン等のビス（トリエトキシシリル）アルケン、１，８−ビス（トリエトキシシリル）−３，５−オクタジエン等のビス（トリエトキシシリル）アルカジエン等を挙げることができる。
【００４５】
この発明のアルミナゾルは、例えば以下のようにして調製することができる。
まず、前述したアルミナナノファイバーを含有するナノファイバー状アルミナゾルを調製する。ナノファイバー状アルミナゾルは、３０〜５０００のアスペクト比（平均繊維長／平均繊維幅）を有するアルミナナノファイバーを溶液中、例えば水中に分散したゾルを形成させることのできる方法で調製することができ、その一例として、酸水溶液中で加水分解性アルミニウム化合物を加水分解し、次いで、解膠して調製する方法（以下において、ゾル調製方法と称することがある。）が挙げられる。ナノファイバー状アルミナゾルの固形分濃度は、０．１〜２０質量％に調整することが好ましい。
【００４６】
また、アルミナゾル中のアルミナナノファイバーのアスペクト比は、このゾル調製方法において、加水分解の反応条件及び解膠の処理条件を適宜変更することにより、調製することができる。
【００４７】
次いで、このナノファイバー状アルミナゾルに式（１）に示すシリコン化合物を添加して、アルミナナノファイバーと前記シリコン化合物とを含有するアルミナゾルを調整する。
【００４８】
このとき、前記シリコン化合物を有機溶媒に溶解し、前記シリコン化合物を含有するシリコン化合物溶液を調製してから、このシリコン化合物溶液とナノファイバー状アルミナゾルとを混合するのがよい。
【００４９】
前記ナノファイバー状アルミナゾルと混合される前記シリコン化合物は、前記式（１）で表されるシリコン化合物からその１種又は２種以上を選択することができる。
【００５０】
前記有機溶媒としては、例えば、メタノール、エタノール、プロパノール、及びブタノール等のアルコール類、ジエチルエーテル及びテトラヒドロフラン等のエーテル類、酢酸エチル等のエステル類等を挙げることができる。
【００５１】
シリコン化合物と有機溶媒との混合割合は、任意で良い。
【００５２】
この発明のアルミナゾルは、例えばナノファイバー状アルミナゾルとシリコン化合物溶液とを混合し、例えば三口フラスコ中で３０〜８０℃で０．５〜５時間加熱しつつ撹拌することにより、調製することができる。このとき、ナノファイバー状アルミナゾルとシリコン化合物溶液との混合割合は、Ａｌ：Ｓｉ＝１：０．０１〜５（モル比）となるように調整されるのが好ましい。ナノファイバー状アルミナゾルとシリコン化合物溶液との混合割合を前記範囲内にすることにより、アルミナナノファイバーをシリコン化合物で容易に架橋することができる。
【００５３】
この発明のアルミナゾルは、このアルミナゾルを塗布する基板の材質によって腐食等の影響を与えることがあるので、必要に応じてｐＨ調整試薬を含有させることにより、この発明のアルミナゾルのｐＨを中性又はアルカリ性に調整してもよい。アルミナゾルのｐＨを調整するｐＨ調整試薬として、例えば、水酸化ナトリウム、水酸化カリウム、炭酸ナトリウム、炭酸水素ナトリウム若しくはアンモニア、又は、エチレンアミン、テトラメチルアンモニウムヒドロキシド、尿素等の有機アミン類等を挙げることができる。これらの中でも、ｐＨ調整試薬は、アルミナ皮膜中に残存し難く、高純度のアルミナ皮膜を製造できる点で、有機アミン類が好ましい。
【００５４】
このようにして、この発明のアルミナゾルを得ることができる。このアルミナゾルは、アスペクト比（平均繊維長／平均繊維幅）が３０〜５０００、好ましくは平均繊維幅が１〜１５ｎｍで平均繊維長が４００〜７５００ｎｍであるアルミナナノファイバー、及び前記式（１）に示すシリコン化合物を含有する。
【００５５】
なお、この発明のアルミナゾルは、加熱することにより、アルミナゾルに含有されている一部のアルミナナノファイバーと前記式（１）に示される一部のシリコン化合物とを反応させて生成する架橋アルミナナノファイバーを含有していても良い。
【００５６】
[アルミナ皮膜の製造]
この発明のアルミナ皮膜は、例えば以下のようにして製造することができる。
この発明のアルミナ皮膜は、前記アルミナゾルを基板上に塗布することにより形成された塗布膜を、紫外線照射により硬化することにより製造することができる。
【００５７】
前記基板としては、特に制限はないが、７Ｈ以上の鉛筆硬度を付与することが要求される基板を挙げることができる。また、この発明のアルミナ皮膜は、耐熱性の劣る基板の表面に形成することもできる。
【００５８】
前記基板として、具体的には、携帯電話及びパソコン等の画面、時計の表示部、眼鏡、望遠鏡、及び双眼鏡等のレンズ等を挙げることができる。基板を形成する材料として、例えば、ガラス、金属、セラミックス、プラスチック等を挙げることができる。前記ガラスとしては、例えば、石英ガラス、９６％石英ガラス、ソーダ石灰ガラス、アルミノ硼珪酸ガラス、硼珪酸ガラス、アルミノ珪酸ガラス、鉛ガラス等のガラスを挙げることができる。前記プラスチックとしては、ポリプロピレン、ポリエチレン、ポリスチレン、アクリル樹脂、ポリエチレンテレフタレート、ポリエーテルエーテルケトン、液晶ポリマー、フッ素樹脂、ウレタン樹脂等を挙げることができる。
【００５９】
前記アルミナゾルは、基板表面に塗付する前に、適当量の水を加えることによりその粘度を適宜に調整することができる。例えば、固形分の含有量が５質量％のアルミナゾル１００ｇに対して水を１０〜２０００ｇ加えることにより、塗布方法に応じて最適とされる粘度を有する塗布液としてのアルミナゾルを調製することができる。粘度を適切に調節することにより、均一な所望の厚さの塗布膜を容易に形成することのできる塗布液を得ることができる。
【００６０】
この発明においては、前記塗布液を基板表面に塗布し、次いで、得られた塗布膜を硬化処理することによりアルミナ皮膜が形成される。塗布液を基板表面に塗付する前に、基板表面を清浄化することが好ましい。基板表面を清浄化することにより、塗布液のはじきを生じることなく均一な塗布膜を形成することができる。
【００６１】
この清浄化の手段としては、例えば、基板がガラスの場合は、洗剤、特に中性洗剤を用いて洗浄処理する手段を挙げることができ、基板が金属の場合は、脱脂剤含有液に浸漬処理する手段を挙げることができる。
【００６２】
前記脱脂剤含有液における脱脂剤としては、塩基性の化合物を含有する脱脂剤が好ましく、例えば、水酸化ナトリウム、炭酸ナトリウム、珪酸ナトリウム、燐酸ナトリウム、硼酸ナトリウム等を挙げることができる。
【００６３】
基板表面に塗布液を塗布する方法としては、例えば、塗布液を基板に浸漬した後、これを緩やかに引き上げるディップ法、固定された基板表面上に適宜の方法によって塗布液を流延する流延法、塗布液を貯留した槽の一端から塗布液中に基板を浸漬し、前記槽の他端から基板を取り出す連続法、回転する基板上に塗布液を滴下し、基板に作用する遠心力によって塗布液を基板上に流延するスピンナー法、基板の表面に塗布液を吹き付けるスプレー法等を挙げることができる。
【００６４】
塗布液の塗布量は、塗布液の粘度、その他の条件により一律ではない。１回の塗布では目的の厚さのアルミナ皮膜が得られない場合には、数回の塗布を繰り返すこともできる。
【００６５】
前記の各種方法によって基板表面に塗布液が塗布された塗布膜を、必要に応じて乾燥した後、硬化処理することにより、アルミナ皮膜が形成される。硬化処理としては、紫外線照射処理を挙げることができる。基板が耐熱性に劣る材料により形成されている場合には、紫外線照射処理のみで塗布膜を硬化させることができるので、基板を劣化させることなく高硬度のアルミナ皮膜を形成することができる。なお、基板が耐熱性を有する場合には、塗布膜に紫外線照射処理をしつつ加熱処理をしてもよく、また紫外線照射をせずに加熱処理だけをしてもよい。
【００６６】
アルミナ皮膜を形成するための紫外線照射処理の条件は、特に制限はないが、照射する紫外線の光源としては、高圧水銀灯又は低圧水銀灯を使用することができ、これらの水銀灯を使用すると、適切な強度の紫外線を廉価に照射することができる。照射時間は、１分〜１時間で十分である。また、照射する紫外線の強度は任意である。
【００６７】
このようにして、この発明に係るアルミナゾルを基板上に塗布し、得られた塗布膜を紫外線照射処理により硬化するという簡便な工程で、透明で、鉛筆硬度が７Ｈ以上という高硬度のアルミナ皮膜を作製することができる。このアルミナ皮膜は、アルミナナノファイバーをシリコン化合物で架橋してなる架橋アルミノナノファイバーを有するので、高硬度になっていると考えられる。それに対して、シリコン化合物で架橋されずにフリーの状態で存在するアルミノナノファイバーを含有するアルミナゾルを硬化してなるアルミナ皮膜は、アルミナナノファイバーの表面が活性化されても、隣接するファイバー同士の相互作用が働き難く、その結果、ファイバー同士の結合が生じないので、架橋剤を含有することなくアルミノナノファイバーを含有するアルミナゾルにより形成されたアルミナ皮膜の硬度は高くならない。
【００６８】
なお、この発明に係るアルミナ皮膜の製造方法においては、前記アルミナナノファイバーと式（１）で示される特定のシリコン化合物とを含有するアルミナゾルを加熱することなく、そのアルミナゾルを基材表面に塗工することにより得られる塗布膜に紫外線を照射することによりアルミナ皮膜を形成してもよく、また前記アルミナゾルを加熱することにより、一部のアルミナナノファイバーをシリコン化合物で架橋させてなる架橋アルミナナノファイバを含有するアルミナゾルを基材表面に塗工することにより得られる塗布膜に紫外線を照射することによりアルミナ皮膜を形成しても良い。
【００６９】
この発明のアルミナ皮膜は、透明性を有すると共に鉛筆硬度が７Ｈ以上という高硬度を有するので、各種部材の外観を損なうことなく、傷を防止する保護膜として好適に使用することができる。また、この発明のアルミナ皮膜は、製造工程において、加熱処理することなく紫外線照射処理だけで高硬度を発現するので、耐熱性に劣る材料により形成された部材の保護膜として好適に使用することができる。
【００７０】
次に、実施例を示して本発明を具体的に説明するが、以下の実施例によって本発明は何ら限定されるものではない。
【実施例】
【００７１】
（実施例１）
フラスコに、イオン交換水３００ｇ、酢酸６．２ｇ（０．１ｍｏｌ）を取り、撹拌しながら液温を７５℃に上昇させた。これにアルミニウムイソプロポキシド６８ｇ（０．３４ｍｏｌ）を滴下し、発生するイソプロピルアルコールを留出させたのち、反応液をオートクレーブに移し、１２０℃で３時間反応を行った。反応液を４０℃以下に冷却し、反応を終了した。得られたアルミナゾルに含有されているアルミナを前記のようにして透過型顕微鏡（ＴＥＭ）及び走査型電子顕微鏡（ＳＥＭ）で観察した結果、平均繊維長が１４００ｎｍであり、平均繊維幅が４ｎｍであり、アスペクト比が３５０であり、Ａｌ２Ｏ３の含有量が４．８質量％であるアルミナナノファイバーが分散していた。
得られたアルミナゾル１．０ｇに純水 ９．０ｇを混合し、調製アルミナゾルとした。
【００７２】
シリコン化合物として１，８−ビス（トリエトキシシリル）オクタン（以下においてＴＳＯと称する。）をエタノールに添加し、全質量に対してＴＳＯが２質量％のＴＳＯエタノール溶液を調製し、前記調製アルミナゾル１０ｇにＴＳＯエタノール溶液２．１２ｇを加え、５０℃で３時間加熱及び撹拌して、架橋アルミナナノファイバーを含有するアルミナゾルを作製した。
【００７３】
前記アルミナゾルを、中性洗剤及び純水で洗浄した後に風乾させた無アルカリガラス基板（ＡＦ−４５、ショット社製）にスピンナー法（５００ｒｐｍで５秒間、その後２０００ｒｐｍで３０秒間）で塗布することにより、塗布膜を得た。
この塗布膜に高圧水銀灯（Ｈ１０００Ｌ、東芝ライテック株式会社製）を用いて紫外線を１０分間照射して、アルミナ皮膜を作製した。
【００７４】
（実施例２）
アルミナゾル１．０ｇに代えて、アルミナゾル３．０ｇを使用したこと以外は、実施例１と同様にしてアルミナ皮膜を作製した。
【００７５】
（実施例３）
ＴＳＯエタノール溶液２．１２ｇに代えて、ＴＳＯエタノール溶液４．２４ｇを使用したこと以外は、実施例１と同様にしてアルミナ皮膜を作製した。
【００７６】
（実施例４）
ＴＳＯエタノール溶液２．１２ｇに代えて、１，６−ビス（トリメトキシシリル）ヘキサン（以下においてＴＨＯと称する。）をエタノールに添加することにより調整された、全質量に対して２質量％のＴＨＯを含有するＴＨＯエタノール溶液３．２０ｇを使用したこと以外は、実施例１と同様にしてアルミナ皮膜を作製した。
【００７７】
（実施例５）
ＴＳＯエタノール溶液２．１２ｇに代えて、１，２−ビス（トリエトキシシリル）エタン（以下においてＴＥＯと称する。）をエタノールに添加することにより調整された、全質量に対して２質量％のＴＥＯを含有するＴＥＯエタノール溶液４．１０ｇを使用したこと以外は、実施例１と同様にしてアルミナ皮膜を作製した。
【００７８】
（比較例１）
シリコン化合物を用いずに、実施例１における調製アルミナゾルを塗布液として無アルカリガラス基板に塗布膜を形成したこと以外は、実施例１と同様にしてアルミナ皮膜を作製した。
【００７９】
（比較例２）
ＴＳＯエタノール溶液２．１２ｇに代えて、３−グリシドキシプロピルトリメトキシシランをエタノールに添加することにより調整された２質量％の３−グリシドキシプロピルトリメトキシシランエタノール溶液２．２８ｇを使用したこと以外は、実施例１と同様にしてアルミナ皮膜を作製した。
【００８０】
[鉛筆硬度の測定]
得られたアルミナ皮膜の鉛筆硬度は、鉛筆引掻塗膜硬さ試験機（株式会社東洋精機製作所製、Ｐ−ＴＹＰＥ）を用いて測定した。測定方法は、鉛筆硬度試験ＪＩＳ  Ｋ  ５６００−５−４に準じて測定した。６Ｂ〜９Ｈの硬さの鉛筆をアルミナ皮膜に対して角度４５°、荷重７５０ｇで押し付けて、７ｍｍ以上の距離を３本走査した。肉眼でアルミナ皮膜の表面を検査し、少なくとも３ｍｍ以上の傷跡が２本生じるまで、硬度を上げて試験を繰り返した。傷跡を生じなかった最も硬い鉛筆の硬度を、そのアルミナ皮膜の鉛筆硬度とした。結果を表１に示す。
【００８１】
[外観]
得られたアルミナ皮膜の外観は、目視により調べた。
【００８２】
【表１】
2014172782.tif 000006
【００８３】
[ＸＰＳスペクトルの測定]
実施例１及び比較例１でそれぞれ作製したアルミナ皮膜のＸＰＳスペクトルを、複合型電子分光分析装置（アルバック・ファイ株式会社製、ＰＨＩ  ＥＳＣＡ−５８００）を用いて測定し、Ｓｉ２ｐスペクトルを観測した。
実施例１のアルミナ皮膜では、１０１．７ｅＶにピークを示すＳｉ２ｐスペクトルが観測された。
比較例１のアルミナ皮膜では、Ｓｉ２ｐスペクトルが観測されなかった。
実施例１のアルミナ皮膜のＸＰＳスペクトルをカーブ解析し、結合エネルギーが既知である標準試料のＸＰＳスペクトルを用いて結合状態を調べた。その結果を図１に示す。カーブ解析の結果、１０１．９ｅＶにＡｌ−Ｏ−Ｓｉ−アルキル基に起因するピークが得られた。この結果から、実施例１のアルミナ皮膜には、Ａｌ−Ｏ−Ｓｉ−アルキル基結合の存在することが示され、これによってアルミナナノファイバーとシリコン化合物とが結合していることが分る。実施例１で使用したシリコン化合物がオクタンの両端にトリエトキシシリルという反応性の高いシリコン含有基が結合していることから、シリコン化合物の両端にアルミナナノファイバーが結合していることが分る。
【００８４】
実施例のアルミナ皮膜はいずれも鉛筆硬度９Ｈ以上という高い硬度を有するのに対し、比較例のアルミナ皮膜はいずれも鉛筆硬度５Ｈ以下であり、実施例のアルミナ皮膜に比べて硬度が低かった。実施例及び比較例のアルミナ皮膜はいずれも無色透明であった。
【図１】
2014172782.tif 000010